(57)【要約】  本発明は、トリレンジイソシアネートをベースとし、イソシアネート基を有する少なくとも１種のポリイソシアヌレートと、トリレンジイソシアネートをベースとし、イソシアネート基を有する少なくとも１種のポリウレタンとを含むポリイソシアネート混合物に関し、該ポリイソシアネート混合物は、  ａ）ポリイソシアネート混合物の総重量に基づいて５１〜９０重量％の固形分、  ｂ）ポリイソシアネート混合物の総重量に基づいて０．９重量％以下の単量体トリレンジイソシアネートの含有量  を有し、且つ  トリレンジイソシアネートをベースとし、イソシアネート基を有するポリイソシアヌレートの多分散度Ｄは、トリレンジイソシアネートをベースとし、イソシアネート基を有するポリイソシアヌレートの総重量に基づいて、１〜１．５であり、該多分散度Ｄは、ポリイソシアヌレートの重量平均と数平均分子量の比であり、重量平均と数平均分子量は、それぞれの場合において、ＤＩＮ  ５５６７２−１：２０１６−０３に従って、ポリスチレン標準及び溶出剤としてテトラヒドロフランを使用するゲル浸透クロマトグラフィーによって決定される。【特許請求の範囲】
【請求項１】
トリレンジイソシアネートをベースとし、イソシアネート基を有する少なくとも１種のポリイソシアヌレートと、トリレンジイソシアネートをベースとし、イソシアネート基を有する少なくとも１種のポリウレタンとを含むポリイソシアネート混合物であって、前記ポリイソシアネート混合物が、
ａ）前記ポリイソシアネート混合物の総重量に基づいて５１〜９０重量％の固形分、
ｂ）前記ポリイソシアネート混合物の総重量に基づいて０．９重量％以下の単量体トリレンジイソシアネートの含有量
を有し、且つ
トリレンジイソシアネートをベースとし、イソシアネート基を有する前記ポリイソシアヌレートの多分散度Ｄが、トリレンジイソシアネートをベースとし、イソシアネート基を有する前記ポリイソシアヌレートの総重量に基づいて、１〜１．５であり、ここで前記多分散度Ｄは、前記ポリイソシアヌレートの重量平均と数平均分子量の比であり、前記重量平均と数平均分子量は、それぞれの場合において、ＤＩＮ  ５５６７２−１：２０１６−０３に従って、ポリスチレン標準及び溶出剤としてテトラヒドロフランを使用するゲル浸透クロマトグラフィーによって決定される、ポリイソシアネート混合物。
【請求項２】
前記固形分が、５５〜８５重量％、好ましくは６０〜８０重量％、特に好ましくは６５〜７５重量％である、請求項１に記載のポリイソシアネート混合物。
【請求項３】
トリレンジイソシアネートをベースとし、イソシアネート基を有する前記ポリイソシアヌレートの多分散度Ｄが、１．０００５〜１．３、好ましくは１．００５〜１．１５である、請求項１又は２に記載のポリイソシアネート混合物。
【請求項４】
前記単量体トリレンジイソシアネートの含有量が０．５重量％以下、好ましくは０．１重量％以下である、請求項１〜３の何れか一項に記載のポリイソシアネート混合物。
【請求項５】
トリレンジイソシアネートをベースとし、イソシアネート基を有する前記ポリイソシアヌレートと、トリレンジイソシアネートをベースとし、イソシアネート基を有する前記ポリウレタンが、互いに２．５：１〜１：２．５、好ましくは２．０：１〜１：１．５の重量比で存在する、請求項１〜４の何れか一項に記載のポリイソシアネート混合物。
【請求項６】
前記ポリイソシアネート混合物の粘度が、コーン／プレート測定器を用いてＤＩＮ  ＥＮ  ＩＳＯ  ３２１９：１９９４−１０に従って測定して２３℃で３００ｍＰａｓ以上２０００ｍＰａｓ未満、好ましくは２３℃で５００ｍＰａｓ以上１５００ｍＰａｓ未満である、請求項１〜５の何れか一項に記載のポリイソシアネート混合物。
【請求項７】
前記ポリイソシアネート混合物のイソシアネート基の含有量が、前記ポリイソシアネート混合物の総重量に基づいて、１１．０〜２０．０重量％、好ましくは１２．０〜１８．０重量％、特に好ましくは１４．０〜１６．０重量％である、請求項１〜６の何れか一項に記載のポリイソシアネート混合物。
【請求項８】
トリレンジイソシアネートをベースとし、イソシアネート基を有する前記ポリイソシアネートのアロファネート及びウレタン基の含有量が、前記ポリイソシアヌレートの総重量に基づいて、０〜０．５重量％、好ましくは０重量％〜０．１重量％、特に好ましくは０〜０．０５重量％である、請求項１〜７の何れか一項に記載のポリイソシアネート混合物。
【請求項９】
請求項１〜８の何れか一項に記載のポリイソシアネート混合物を調製するための方法であって、
（ｉ）少なくとも１種の触媒の存在下、イソシアヌレート基を形成するためのトリレンジイソシアネートの反応；
（ｉｉ）前記触媒の失活による、好ましくは前記触媒の熱分解によるか又は少なくとも１種の触媒毒の添加による、特に好ましくは少なくとも１種の触媒毒の添加による、３０〜４８．３重量％、好ましくは３４〜４６重量％、特に好ましくは３８〜４２重量％のイソシアネート基の含有量での前記反応の停止、
（ｉｉｉ）未反応の前記トリレンジイソシアネートの除去、
（ｉｖ）イソシアネート基に対して不活性の少なくとも１種の有機溶媒の添加、及び
（ｖ）トリレンジイソシアネートをベースとし、イソシアネート基を有し、少なくとも１種の溶媒及び任意にさらなる補助剤及び添加剤で希釈されていてもよい、前記少なくとも１種のポリウレタンの添加、
のステップを含み、
前記ステップ（ｉｖ）及び（ｖ）が任意の順序で又は同時に行われてもよく、ステップ（ｖ）が好ましくはステップ（ｉｖ）の後に行われる、方法。
【請求項１０】
前記ステップ（ｉ）〜（ｉｉｉ）が、蒸留条件下で不活性であり、前記イソシアヌレート基を含まない単量体イソシアネートの沸点より少なくとも５０℃高い沸点を有する、０重量％以上１重量％未満の液体蒸留助剤、及び／又は、ステップ（ｉ）及び（ｉｉ）で使用される化合物の総重量に基づいて０重量％以上１重量％未満の、１以上のヒドロキシル基を有する化合物の存在下で行われる、請求項９に記載の方法。
【請求項１１】
請求項１〜８の何れか一項に記載のポリイソシアネート混合物の、接着剤又はコーティング組成物中の架橋剤としての使用。
【請求項１２】
請求項１〜８の何れか一項に記載の少なくとも１種のポリイソシアネート混合物を含有するイソシアネート成分Ａ）と、イソシアネート基に対して反応性である少なくとも１種の化合物、好ましくは少なくとも１種のヒドロキシル含有ポリエステルを含有するＮＣＯ反応性成分Ｂ）とを含む、二成分システム。
【請求項１３】
請求項１２に記載の二成分システムを少なくとも１つの基材に適用するステップを含み、そして、任意に熱の作用下で、前記基材に適用した前記二成分システムを硬化させる少なくとも１つのさらなるステップを含む、複合システム又は被覆基材を製造するための方法。
【請求項１４】
前記基材が、金属、プラスチック、ガラス、木材、革、布及びそれらの混合物からなる群から選択される、好ましくは天然又は合成繊維材料及びそれらの混合物からなる群から選択される、特に好ましくは紙、コルク及び木材からなる群から選択される１以上の材料を含む、請求項１３に記載の方法。
【請求項１５】
請求項１３又は１４に記載の方法によって製造されたか又は製造できる複合システム又は被覆基材であって、前記複合システムが、好ましくは一つの家具、装飾物、床材、木製の内装設備又は靴であり、前記被覆基材が、一つの家具、装飾物、床材又は木製の内装設備である、複合システム又は被覆基材。
【発明の詳細な説明】
【技術分野】
【０００１】
本発明は、トリレンジイソシアネートをベースとし、イソシアネート基を有する少なくとも１種のポリイソシアヌレートと、トリレンジイソシアネートをベースとし、イソシアネート基を有する少なくとも１種のポリウレタンとを含むポリイソシアネート混合物に関する。本発明はさらに、ポリイソシアネート混合物を製造するための方法及びポリイソシアネート混合物の使用に関する。さらに、本発明は、ポリイソシアネート混合物を含有する二成分システム及び複合システムを製造するための方法に関する。この方法により得られる複合システム又は被覆基材も同様に本発明によって提供される。
【背景技術】
【０００２】
トリレンジイソシアネート（ＴＤＩ）に基づくポリイソシアネートは、２成分ポリウレタン系の架橋剤として表面コーティング及び接着剤に商業的に使用されている。それらの目的は、イソシアネート反応性成分、例えばポリオールの化学架橋と硬化を引き起こし、化学製品抵抗性で機械的に強いフィルムを得ることである。ウレタン化付加物とＴＤＩのイソシアヌレートの混合物がこの目的のためにしばしば使用される。
【０００３】
ＴＤＩのイソシアヌレートは、様々な触媒を用いて環化三量化によって調製される。この種類の反応生成物は昔から公知であり、例えば、独国特許出願公告第９５１１６８（Ｂ）号明細書、独国特許出願公開第１０１３８６９（Ａ）号明細書、米国特許第６９３６６７８（Ｂ２）号明細書、独国特許出願公開第１９５２３６５７（Ａ１）号明細書、米国特許第４２５５５６９（Ａ）号明細書、欧州特許第２１７４９６７（Ｂ１）号明細書及び中国特許第１０５００１７０１号明細書に記載されている。
【０００４】
第一に低い粘度を有し、第二に高い官能性を有する既知のＴＤＩのイソシアヌレートを調製することが、長い間望まれてきた。
【０００５】
例えば、表面コーティング及び接着剤の適用挙動を改善するために、低い粘度が望ましい。さらに、低粘度ポリイソシアネートを表面コーティング及び接着剤の架橋剤として使用することにより、配合物の溶媒含有量を減らすことが可能になる。このことは、使用性に悪影響を与えることなく、そのような配合物からの揮発性有機化合物の放出を減らすことができることを意味する。
【０００６】
さらに、そのようなポリイソシアネートを表面コーティング及び接着剤中の架橋剤として使用する場合、ポリイソシアネートは高い含有量のイソシアネート基を有することが望ましい。このことは、有機溶媒の含有量が低く、架橋が迅速である、すなわちプロセス効率が高いという意味で、持続性をさらに増加させる。
【０００７】
さらに、ＴＤＩのイソシアヌレートは低い含有量の遊離ジイソシアネートを有することが望ましい。単量体ＴＤＩに対する毒物学的懸念のために、これは、工業的に適用される表面コーティング及び接着剤の普遍的有用性に重要な条件である。
【０００８】
ポリイソシアヌレートを形成するためのＴＤＩの反応は、例えば独国特許出願公告第９５１１６８（Ｂ）号明細書及び独国特許出願公開第１０１３８６９（Ａ）号明細書から公知のように、非常に粘稠な樹脂を与える。これは加工をより困難にするか、又はより大量の有機溶媒の使用を必要にする。さらに、ＴＤＩのポリイソシアネートは結晶化する傾向が高く、有機溶媒にはほとんど溶解しない。
【０００９】
粘度が高いために、たとえ高温であっても、先行技術によれば、蒸留によって容易に単量体ＴＤＩのそのような樹脂を除去することは不可能である。米国特許第４２５５５６９（Ａ）号明細書、欧州特許第２１７４９６７（Ｂ１）号明細書及び中国特許第１０５００１７０１号明細書は、化学修飾によるか又は蒸留助剤の添加によって単量体ＴＤＩの含有量を減らすために、蒸留によって後処理を実行する様々な方法を記載している。そのような添加剤は官能基の含有量（組成物の総重量に基づくイソシアネート基（ＮＣＯ基）の重量割合として計算）を低下させるので、これは原則的に望ましくない。
【００１０】
例えば、米国特許第６９３６６７８（Ｂ２）号明細書、独国特許出願公開第１９５２３６５７（Ａ１）号明細書に記載されているように、ＴＤＩの反応を実施して有機溶液中でポリイソシアヌレートを形成することも記載され、しばらくの間公知であった。しかし、このようにして得られる樹脂は、非常に希釈された溶液中に存在し、従って表面コーティング又は接着剤としての適用中及び適用後に有機溶媒の高い放出をもたらす。
【先行技術文献】
【特許文献】
【００１１】
【特許文献１】独国特許出願公告第９５１１６８（Ｂ）号明細書
【特許文献２】独国特許出願公開第１０１３８６９（Ａ）号明細書
【特許文献３】米国特許第６９３６６７８（Ｂ２）号明細書
【特許文献４】独国特許出願公開第１９５２３６５７（Ａ１）号明細書
【特許文献５】米国特許第４２５５５６９（Ａ）号明細書
【特許文献６】欧州特許第２１７４９６７（Ｂ１）号明細書
【特許文献７】中国特許第１０５００１７０１号明細書
【発明の概要】
【００１２】
この先行技術から進んで、本発明の目的は、先行技術の少なくとも１つの、好ましくは２つ以上の上記の欠点を軽減することである。特に、本発明の目的は、ＴＤＩをベースとし、高含有量の遊離イソシアネート基を有すると同時に低含有量の単量体ジイソシアネートを有し、溶解した形態では低粘度であるポリイソシアネート混合物を提供することであった。
【００１３】
この目的は、トリレンジイソシアネートをベースとし、イソシアネート基を有する少なくとも１種のポリイソシアヌレートと、トリレンジイソシアネートをベースとし、イソシアネート基を有する少なくとも１種のポリウレタンとを含むポリイソシアネート混合物によって達成され、該ポリイソシアネート混合物は、
ａ）ポリイソシアネート混合物の総重量に基づいて５１〜９０重量％の固形分、
ｂ）ポリイソシアネート混合物の総重量に基づいて０．９重量％以下の単量体トリレンジイソシアネートの含有量
を有し、且つ
トリレンジイソシアネートをベースとし、イソシアネート基を有するポリイソシアヌレートの多分散度Ｄは、トリレンジイソシアネートをベースとし、イソシアネート基を有するポリイソシアヌレートの総重量に基づいて、１〜１．５である。該多分散度Ｄは、ポリイソシアヌレートの重量平均と数平均分子量の比であり、重量平均と数平均分子量は、それぞれの場合においてＤＩＮ  ５５６７２−１：２０１６−０３に従って、ポリスチレン標準及び溶出剤としてテトラヒドロフランを使用するゲル浸透クロマトグラフィーによって決定される。
【００１４】
先行技術と比較してイソシアネート基の含有量を増加させることは、本発明のポリイソシアネート混合物によって達成することができる。さらに、このポリイソシアネートは、溶液中での低粘度を可能にし、その結果、より高い固形分を実現でき、加えて、揮発性有機溶媒の放出をさらに低減できる。驚くべきことに、イソシアネート基を含有する上記のポリイソシアヌレートによって達成され得る既に高い固形分は、イソシアネート基を含有するポリウレタン樹脂とブレンドすることによってさらに増加させることができ、それでもなお低粘度を有する混合物を常に与えることが見出された。
【００１５】
本発明の目的において、用語トリレンジイソシアネート（ＴＤＩ）は、異性体トリレン２，４−ジイソシアネート、トリレン２，６−ジイソシアネート及びトリレン２，４−ジイソシアネートとトリレン２，６−ジイソシアネートの任意の混合物の総称として使用される。
【００１６】
本発明の目的において、表現「トリレンジイソシアネートに基づく」とは、トリレンジイソシアネートが、使用されるイソシアネート基を有する全化合物の６０重量％以上、好ましくは９０重量％以上、特に好ましくは９５重量％以上、非常に特に好ましくは１００重量％を構成することを意味する。さらに、互いに３：２〜９．５：０．５、好ましくは７：３〜９：１の重量比で存在するトリレン２，４−ジイソシアネート及びトリレン２，６−ジイソシアネートの混合物であるトリレンジイソシアネートが好ましい。これは、２，４−ＴＤＩ中の異なる反応性のイソシアネート基の選択性と、少なくとも小さな割合の２，６−ＴＤＩに起因する結晶化安定性の増加との間の、適切なバランスが得られるというさらなる利点をもたらす。
【００１７】
１００重量％までの残りは、イソシアネート基を有する任意のその他の化合物、例えば脂肪族、脂環式、芳香脂肪族又は芳香族結合したイソシアネート基を有するモノイソシアネート、例えば、ステアリルイソシアネート、ナフチルイソシアネート、脂肪族、脂環式、芳香脂肪族及び／又は芳香族結合したイソシアネート基を有するジイソシアネート、例えば、１，４−ジイソシアナトブタン、１，５−ジイソシアナトペンタン（ＰＤＩ）、１，６−ジイソシアナトヘキサン（ＨＤＩ）、２−メチル−１，５−ジイソシアナトペンタン、１，５−ジイソシアナト−２，２−ジメチルペンタン、２，２，４−又は２，４，４−トリメチル−１，６−ジイソシアナトヘキサン、１，１０−ジイソシアナトデカン、１，３−及び１，４−ジイソシアナトシクロヘキサン、１，３−及び１，４−ビス（イソシアナトメチル）シクロヘキサン、１−イソシアナト−３，３，５−トリメチル−５−イソシアナトメチルシクロヘキサン（イソホロンジイソシアネート、ＩＰＤＩ）、４，４’−ジイソシアナトジシクロヘキシルメタン、１−イソシアナト−１−メチル−４（３）−イソシアナトメチルシクロヘキサン（ＩＭＣＩ）、ビス（イソシアナトメチル）ノルボルナン、２，４’−及び４，４’−ジイソシアナトジフェニルメタン及び高級同族体、１，５−ジイソシアナトナフタレン、ジプロピレングリコールジイソシアネート、トリイソシアネート及び／又はそれよりも高い官能性のイソシアネート、例えば４−イソシアナトメチルオクタン１，８−ジイソシアネート（ノナントリイソシアネート）、ウンデカン１，６，１１−トリイソシアネートなど、又はそのようなイソシアネート化合物の任意の混合物、並びに上記のジイソシアネート及びトリイソシアネートから誘導される変性イソシアネート化合物及びオリゴマー化反応、例えば三量化によって調製されたイソシアネート化合物で構成されることができる。イソシアネート基を有する好ましい化合物は、この目的において、１，５−ジイソシアナトペンタン（ＰＤＩ）及び／又は１，６−ジイソシアナトヘキサン（ＨＤＩ）及び／又は好ましいと上に述べたジイソシアネートから誘導され、オリゴマー化反応、例えば三量化によって調製される変性イソシアネート化合物である。イソシアネート基を有し、ＴＤＩとは異なる上記の化合物を同時に使用する場合、依然として存在する、任意の単量体モノイソシアネート、ジイソシアネート及びトリイソシアネートの総量は、ポリイソシアネート混合物の総重量に基づいて０．９重量％以下である。
【００１８】
本明細書で言及される数平均分子量Ｍｎ及び本明細書で言及される重量平均分子量Ｍｗは、ＤＩＮ  ５５６７２−１：２０１６−０３に従って、ポリスチレン標準及び溶出剤としてテトラヒドロフランを使用するゲル浸透クロマトグラフィー（ＧＰＣ）によって求めた。
【００１９】
本発明の目的において、「含む（ｃｏｍｐｒｉｓｉｎｇ）」、「含む（ｃｏｎｔａｉｎｉｎｇ）」などへの言及は、好ましくは「から本質的になる」を、非常に特に好ましくは「からなる」を意味する。
【００２０】
第１の好ましい実施形態では、固形分は、５５〜８５重量％、好ましくは６０〜８０重量％、特に好ましくは６５〜７５重量％である。このことは、長時間の乾燥時間にさらす必要なく、有機溶媒の放出をさらに減少させることができるというさらなる利点をもたらす。
【００２１】
固形分は、本願では非揮発性含有量とも呼ばれ、ＤＩＮ  ＥＮ  ＩＳＯ  ３２５１に従って、１２０℃で２時間の乾燥温度及び時間並びに７５ｍｍの試験皿直径並びに２．００ｇ＋／−０．０２の秤量を用いて決定された。
【００２２】
結果として得られる固形分は、本発明によるポリイソシアヌレート及びポリウレタン或いはそれらのそれぞれの分解又は反応生成物の９０重量％超、好ましくは９５重量％超、特に好ましくは９９重量％超からなる。
【００２３】
さらに好ましい実施形態では、トリレンジイソシアネートをベースとし、イソシアネート基を有するポリイソシアヌレートの多分散度Ｄは、１．０００５〜１．３、好ましくは１．００５〜１．１５である。このことは、ポリイソシアネートが特に低い粘度を有するが、驚くほど高い架橋速度を可能にするというさらなる利点をもたらす。
【００２４】
さらに好ましい実施形態では、単量体トリレンジイソシアネートの含有量は、ポリイソシアネート混合物の総重量に基づいて、０．５重量％以下、好ましくは０．３重量％以下、特に好ましくは０．１重量％以下である。このことは、職業衛生が、特に手作業用途においてさらに改善されているので、本発明のポリイソシアネート混合物は、さらに広い範囲の用途に使用することができるというさらなる利点をもたらす。イソシアネート基を有し、ＴＤＩとは異なる化合物を同時に使用する場合、依然として存在する、任意の単量体モノイソシアネート、ジイソシアネート及びＴＤＩを含むトリイソシアネートの総量は、本発明のポリイソシアネート混合物の総重量に基づいて、０．５重量％以下、好ましくは０．３重量％以下、特に好ましくは０．１重量％以下である。依然として存在する、単量体トリレンジイソシアネートの含有量並びに任意の単量体モノイソシアネート、ジイソシアネート及びＴＤＩを含むトリイソシアネートの総量は、ＤＩＮ  ＥＮ  ＩＳＯ  １０２８３：２００７−１１に従って内部標準を使用してガスクロマトグラフィーによって決定される。
【００２５】
さらに好ましい実施形態では、トリレンジイソシアネートをベースとし、イソシアネート基を有するポリイソシアヌレート、及び、トリレンジイソシアネートをベースとし、イソシアネート基を有するポリウレタンは、本発明のポリイソシアネート混合物中で互いに２．５：１〜１：２．５、好ましくは２．０：１〜１：１．５の重量比で存在する。さらに、本発明のポリイソシアネート混合物の固形分は、トリレンジイソシアネートをベースとし、イソシアネート基を有するポリイソシアヌレート及びトリレンジイソシアネートをベースとし、イソシアネート基を有するポリウレタンの６０重量％以上、好ましくは８５重量％以上、特に好ましくは９５重量％以上、非常に特に好ましくは１００重量％の程度となることが特に好ましい。
【００２６】
さらに好ましい実施形態では、本発明のポリイソシアネート混合物の粘度は、コーン／プレート測定器を用いてＤＩＮ  ＥＮ  ＩＳＯ  ３２１９：１９９４−１０に従って測定して２３℃で３００ｍＰａｓ以上２０００ｍＰａｓ未満、好ましくは５００以上１５００未満である。
【００２７】
さらに好ましい実施形態では、本発明のポリイソシアネート混合物のイソシアネート基の含有量は、ポリイソシアネート混合物の総重量に基づいて、１１．０〜２０．０重量％、好ましくは１２．０〜１８．０重量％、特に好ましくは１４．０〜１６．０重量％である。イソシアネート基の含有量は、ＤＩＮ  ＥＮ  ＩＳＯ  １１９０９：２００７−０５に従って滴定によって決定される。
【００２８】
さらに好ましい実施形態では、トリレンジイソシアネートをベースとし、イソシアネート基を有するポリイソシアヌレートのアロファネート及びウレタン基の含有量は、ポリイソシアヌレートの総重量に基づいて、０〜０．５重量％、好ましくは０重量％〜０．１重量％、特に好ましくは０〜０．０５重量％である。このことは、イソシアネート基がヒドロキシル基と反応していないので架橋密度が改善され、そして最終用途における架橋にもはや利用できないというさらなる利点をもたらす。ヒドロキシル基はこの場合合計２個のイソシアネート基と反応するので、この効果は特にアロファネート基の場合に顕著である。ウレタン基は、一部の条件下ではトランスウレタン化を受ける傾向があり得、これは分子量分布において望ましくないシフトをもたらし得る。アロファネート及びウレタン基の含有量は、ポリイソシアネートのＮＭＲ分光分析、好ましくは１３Ｃ−ＮＭＲ分光法によって決定される。
【００２９】
本目的において、アロファネート基は以下の構造単位である。
【化１】
2020500231.tif 000002
【００３０】
本目的において、ウレタン基は以下の構造単位である。
【化２】
2020500231.tif 000003
【００３１】
原則として、本発明のポリイソシアネート混合物は、トリレンジイソシアネートをベースとし、イソシアネート基を有する少なくとも１種のポリイソシアヌレートと、トリレンジイソシアネートをベースとし、イソシアネート基を有するポリウレタンとを混合することによって製造することができ、ここでトリレンジイソシアネートをベースとし、イソシアネート基を有するポリイソシアヌレート及び／又はトリレンジイソシアネートをベースとし、イソシアネート基を有するポリウレタンは、イソシアネート基に対して不活性の有機溶媒中に存在する。
【００３２】
本発明は、
（ｉ）少なくとも１種の触媒の存在下、イソシアヌレート基を形成するためのトリレンジイソシアネートの反応；
（ｉｉ）触媒の失活による、好ましくは触媒の熱分解によるか又は少なくとも１種の触媒毒の添加による、特に好ましくは少なくとも１種の触媒毒の添加による、３０〜４８．３重量％、好ましくは３４〜４６重量％、特に好ましくは３８〜４２重量％のイソシアネート基の含有量での反応の停止、及び
（ｉｉｉ）未反応のトリレンジイソシアネートの除去、
（ｉｖ）イソシアネート基に対して不活性の少なくとも１種の有機溶媒の添加、及び
（ｖ）トリレンジイソシアネートをベースとし、イソシアネート基を有し、少なくとも１種の溶媒及び任意選択でさらなる補助剤及び添加剤で希釈されていてもよい、少なくとも１種のポリウレタンの添加、
のステップを含み、
ステップ（ｉｖ）及び（ｖ）が任意の順序で又は同時に行うことができ、好ましくはステップ（ｖ）がステップ（ｉｖ）の後に行われる、本発明によるポリイソシアネート混合物を調製するための方法をさらに提供する。
【００３３】
そのため、本発明は、本発明のポリイソシアネート混合物を製造するための方法を同様に提供し、その方法では、トリレンジイソシアネートをベースとしてイソシアネート基を有し、トリレンジイソシアネートをベースとしてイソシアネート基を有するポリイソシアヌレートの総重量に基づき、多分散度Ｄが１より大きく１．５以下であり、イソシアネート基に対して不活性である少なくとも１種の有機溶媒に溶解されている、少なくとも１種のポリイソシアヌレート（多分散度Ｄは、ポリイソシアヌレートの重量平均分子量と数平均分子量の比であり、重量平均分子量及び数平均分子量は、何れの場合もＤＩＮ  ５５６７２−１：２０１６−０３に従って、ポリスチレン標準及び溶出剤としてテトラヒドロフランを使用するゲル浸透クロマトグラフィーによって決定される）は、トリレンジイソシアネートをベースとし、イソシアネート基を有し、少なくとも１種の溶媒及び任意にさらなる補助剤及び添加剤で希釈されていてもよい、少なくとも１種のポリウレタンと混合される。
【００３４】
さらに好ましい実施形態では、ステップ（ｉ）〜（ｉｉｉ）は、蒸留条件下で不活性であり、イソシアヌレート基を含まない単量体イソシアネートの沸点より少なくとも５０℃高い沸点を有する、０重量％以上１重量％未満の液体蒸留助剤、及び／又は、ステップ（ｉ）及び（ｉｉ）で使用される化合物の総重量に基づいて０重量％以上１重量％未満の、１以上のヒドロキシル基を有する化合物の存在下で実施される。様々な単量体イソシアネートが使用される場合、５０℃は最高の沸点を有する使用されるイソシアネートの沸点に関する。イソシアネート基の含有量は上記に示される通り決定される。
【００３５】
そのような蒸留助剤は、ステップ（ｉ）及び（ｉｉ）で使用した化合物の総重量に基づいて、０〜０．５重量％、好ましくは０〜０．２５重量％、特に好ましくは０〜０．１重量％の量で存在することが好ましく、且つ／又は１以上のヒドロキシル基を有する化合物は、ステップ（ｉ）及び（ｉｉ）で使用した化合物の総重量に基づいて、０〜０．８重量％、好ましくは０〜０．５重量％、特に好ましくは０〜０．１重量％の量で存在することが好ましい。これらの量で存在するどんな蒸留助剤及び／又はこれらの量で存在する１以上のヒドロキシル基を有するどんな化合物も、本発明の方法に有害な影響を及ぼさない。しかし、触媒成分として言及され、存在していてもよい芳香族ヒドロキシル基を除いて、蒸留助剤及び／又は１以上のヒドロキシル基を有する化合物がどちらも本発明の方法のステップ（ｉ）〜（ｉｉｉ）に存在しないことが非常に特に好ましい。
【００３６】
イソシアネート基に対して不活性である溶媒が本発明の方法のステップ（ｉ）〜（ｉｉｉ）に存在する場合、そのような溶媒が、ステップ（ｉ）〜（ｉｉｉ）に、ステップ（ｉ）及び（ｉｉ）で使用した化合物の総重量に基づいて０〜３重量％、好ましくは０〜１重量％、特に好ましくは０〜０．０５重量％の量で存在することができることが好ましい。
【００３７】
同時に使用されるイソシアネート基を有する上記定義の化合物は何れもステップ（ｉ）で添加されることができ、上記定義の最小重量％のトリレンジイソシアネートもここで適用される。同様に、トリレンジイソシアネートだけがステップ（ｉ）で使用されるのも特に好ましい。
【００３８】
イソシアヌレート基を形成するための触媒（以下、三量化触媒とも呼ぶ）として、原則として、先行技術の全ての既知の触媒、例えばホスフィン、アルカリ金属塩、アルカリ金属アルコキシド、第三級アミン、フッ化物、フッ化水素化合物又はポリフッ化水素を使用することが可能である。好ましいのは、芳香族及びフェノール性ＯＨ基（アルキル：独立に、１８個までの炭素原子を有するアルキル鎖又はアルキレン鎖、これらは酸素又は硫黄によって隔てられていてもよい）と結合したＮ，Ｎ−ジアルキルアミノメチル基を有する触媒を使用することである。これらの基は、複数の分子にわたって分布していてもよいし、１以上のベンゼン系芳香族化合物に配置されていてもよい。特に好ましいのは、１分子中にヒドロキシル基とジアルキルアミノメチル基の両方を含有する触媒を使用することである。非常に特に好ましいのは、そのジアルキルアミノメチル基（アルキル＝Ｃ１〜Ｃ３鎖）が芳香族ヒドロキシル基に対してオルト位に位置している触媒を使用することである。例として、以下のマンニッヒ塩基を挙げることができ、これは、例えばフェノール、ｐ−イソノニルフェノール又はビスフェノールＡに基づいて、例えば、ＤＥ−Ａ２４５２５３１９に記載されるように、１８８重量部のフェノールと７２０部の２５％濃度のジメチルアミン水溶液及び４２５重量部の４０％濃度のホルムアルデヒド溶液を８０℃に２時間加熱することによって反応させ、水相を分離し、有機相を９０℃／１０トルで蒸留することによって得られる。
【００３９】
ステップ（ｉ）の反応は、通常、２０〜１２０℃、好ましくは４０〜１００℃、特に好ましくは６０〜９０℃の範囲内の温度で実施される。
【００４０】
触媒は、ステップ（ｉ）において純粋な物質として、又は溶液として、任意に複数の少ない量で使用され、その量は広範囲にわたって変化することができる。使用する触媒の総量は、好ましくはステップ（ｉ）及び（ｉｉ）で使用した化合物の総重量に基づいて０．００１〜２．０重量％、好ましくは０．００３〜０．５重量％、特に好ましくは０．００５〜０．０５重量％である。
【００４１】
ステップ（ｉｉ）での反応の停止は、触媒の失活によってもたらされる。これは、異なる方法、好ましくは触媒の熱分解によるか又は少なくとも１種の触媒毒の添加によって、特に好ましくは少なくとも１種の触媒毒の添加によって、例えば、硫黄（ホスフィンを触媒として使用する場合）又はトルエンスルホン酸メチル（マンニッヒ塩基を触媒として好ましく使用する場合）などのアルキル化剤、或いは触媒毒として使用することのできる塩化ベンゾイル又は二塩化イソフタロイルなどのアシル化剤を用いて達成することができる。また、リン酸の酸性エステル、例えば、リン酸ジブチルが使用されることも好ましい。
【００４２】
使用する触媒毒の量は、触媒が失活するように、使用する触媒の量に従って選択される。触媒のルイス塩基の当量に基づいて合計で等モル以下の量の触媒毒を使用することが好ましい。使用する触媒のルイス塩基の当量に基づいて、２０％より大きく２００％未満が、触媒の完全な失活に十分であり得る。
【００４３】
ステップ（ｉｉｉ）における未反応のトリレンジイソシアネートの除去は、任意の方法によって実施することができるが、好ましくは、１以上の段階を有し得る少なくとも１つの熱分離プロセスによって実施される。適した熱分離プロセスは、例えば、薄膜蒸発器及び／又は流下液膜式蒸発器を用いる減圧下蒸留である。０．１〜２０ｍｂａｒの範囲内の圧力及び１４０〜２２０℃の温度がＴＤＩの除去に一般に適している。
【００４４】
一般に、ポリウレタン化学で慣習的な希釈剤及び溶媒が、ステップ（ｉｖ）でイソシアネート基に対して不活性である少なくとも１種の有機溶媒を添加するために使用される。例えばトルエン、キシレン、シクロヘキサン、酢酸ブチル、酢酸エチル、酢酸エチルグリコール、酢酸ペンチル、酢酸ヘキシル、メトキシプロピルアセテート、テトラヒドロフラン、ジオキサン、アセトン、Ｎ−メチルピロリドン、メチルエチルケトン、石油スピリット、市販の比較的高度に置換された芳香族化合物、例えば、Ｓｏｌｖｅｎｔ  Ｎａｐｈｔｈａ（登録商標）、Ｓｏｌｖｅｓｓｏ（登録商標）、Ｓｈｅｌｌｓｏｌ（登録商標）、Ｉｓｏｐａｒ（登録商標）、Ｎａｐｐａｒ（登録商標）及びＤｉａｓｏｌ（登録商標）という名称のもの、６個を超える炭素原子を有するベンゼン、テトラリン、デカリン及びアルカンの同族体、フタル酸エステル、スルホン酸エステル及びリン酸エステルなどの従来の可塑剤並びにそのような希釈剤及び溶媒の混合物。
【００４５】
さらに適した溶媒は、例えばＤＥ−Ａ４４２８１０７に記載されるような、脂肪族ジイソシアネートをベースとするポリイソシアネートである。このことは、揮発性溶媒及び希釈剤を全く又はほとんど含まない希釈された低単量体ＴＤＩ三量体を得ることを可能にする。
【００４６】
溶媒は、好ましくは、固形分を１５〜８０重量％、好ましくは２０〜７５重量％、特に好ましくは２５〜７３重量％、非常に特に好ましくは５５〜７０重量％に設定することができるのに必要な量で添加される。
【００４７】
本発明の方法のステップ（ｖ）で、トリレンジイソシアネートをベースとし、イソシアネート基を有し、少なくとも１種の溶媒並びに任意選択でさらなる補助剤及び添加剤で希釈されていてもよい、少なくとも１種のポリウレタンを添加することは、ポリイソシアネートの物理的混合物をもたらす。
【００４８】
トリレンジイソシアネートをベースとし、イソシアネート基を有する、適したポリウレタンは、例えば、当業者に公知の方法で、適した溶媒中でトリレンジイソシアネートと任意のヒドロキシル含有化合物との反応によって調製され得る。
【００４９】
適した補助剤及び添加剤は、例えば、慣習的な湿潤剤、レベリング剤、皮膚防止剤、消泡剤、溶剤、シリカ、ケイ酸アルミニウム及び高沸点ワックスなどの艶消し剤、粘度調節物質、顔料、染料、ＵＶ吸収剤、熱又は酸化分解に対する安定剤である。
【００５０】
上記の方法によって得られたか又は得ることができるポリイソシアネート混合物も本発明の一部である。
【００５１】
本発明のポリイソシアネート混合物は、接着剤又はコーティング組成物中の架橋剤としての使用に特によく適している。そのため、上記の２つの使用は同様に本発明の一部である。
【００５２】
本発明のポリイソシアネート混合物は、好ましくは水分の作用下で硬化できる接着剤又はコーティング材料を製造するために使用される。それは同様に結合剤、印刷用インク及びポリウレタン成形の製造に使用することができる。それらは特に好ましくは、イソシアネート基に対して反応性であり、それ自体公知である化合物を含有する二成分システム中の架橋剤として使用される。
【００５３】
そのため、本発明は、本発明による少なくとも１種のポリイソシアネート混合物を含有するイソシアネート成分Ａ）と、イソシアネート基に対して反応性であり、イソシアネート基に対して反応性である少なくとも１種の化合物、好ましくは少なくとも１種のヒドロキシル含有ポリエステルを含有する成分Ｂ）とを含む二成分システムをさらに提供する。
【００５４】
イソシアネート基に対して反応性である適した化合物の例は、ヒドロキシ官能性ポリエーテル、ポリエステル、ポリアミド、ポリカーボネート、ポリアクリレート、ポリブタジエン及び上記のヒドロキシ官能性ポリマーの混合型である。低分子量ジオール及びポリオール、二量体及び三量体脂肪アルコール並びにアミノ官能性化合物も本発明による二成分システムで使用することができる。さらに、シクロヘキサノン−ホルムアルデヒド濃縮物、例えばヒマシ油中のものが適している。しかし、水酸基含有ポリエステルが特に好ましい。別々にさらに、その他の補助剤及び添加剤は、例えば、慣習的な湿潤剤、レベリング剤、皮膚防止剤、消泡剤、結合剤、溶剤、シリカ、ケイ酸アルミニウム及び高沸点ワックスなどの艶消し剤、粘度調節物質、顔料、染料、ＵＶ吸収剤、熱又は酸化分解に対する安定剤などをコーティング又は接着剤中で使用することができる。コーティング組成物は、透明なワニスの形態又は着色された塗料の形態で使用することができる。
【００５５】
得られるコーティング材料又は接着剤は、天然又は合成繊維材料、好ましくは木材、プラスチック、革、紙、布、ガラス、セラミック、石膏又はレンダー、石積み、金属又はコンクリートなど、特に好ましくは紙又は革などの任意の基材をコーティング又は接着するために使用することができる。それらは従来の塗布方法、例えば吹き付け、塗装、フラッディング、キャスティング、ディッピング、ローリングなどによって塗布され得る。
【００５６】
本発明はさらに、本発明による二成分システムを少なくとも１つの基材に適用するステップを含み、さらに、任意に熱の作用下で、基材に適用しておいた二成分システムを硬化させる少なくとも１つのさらなるステップを含む、複合システムを製造するための方法を提供する。
【００５７】
ここで、基材は、好ましくは金属、プラスチック、ガラス、木材、革、布及びそれらの混合物からなる群から選択される、好ましくは天然又は合成繊維材料及びそれらの混合物からなる群から選択される、特に好ましくは紙、コルク及び木材からなる群から選択される１以上の材料である。
【００５８】
本発明の方法によって製造されているか又は製造されることができる複合システム又は被覆基材が、本発明によってさらに提供される。本発明の複合システムは、好ましくは一つの家具、装飾物、床材、木製の内装設備又は靴であり、本発明の被覆基材は、好ましくは一つの家具、装飾物、床材又は木製の内装設備である。このことは、加工中に必要とされる溶媒がより少量であるという利点をもたらし、そのため、職業衛生がさらに改善され得る。
【００５９】
本発明は、実施例及び比較例を用いて下で説明されるが、それらに限定されるものではない。
【００６０】
［実施例］
全ての百分率は、別に指定されない限り重量による。
【００６１】
ＮＣＯ含有量の決定は、ＤＩＮ  ＥＮ  ＩＳＯ  １１９０９：２００７−０５に従って滴定によって実施した。
【００６２】
残留モノマー含有量は、ＤＩＮ  ＥＮ  ＩＳＯ  １０２８３：２００７−１１に従って内部標準を用いてガスクロマトグラフィーによって決定した。
【００６３】
全ての粘度測定は、ＤＩＮ  ＥＮ  ＩＳＯ  ３２１９：１９９４−１０に従ってコーン／プレート測定器を用いて実施した。別に指定されない限り、測定は２３℃の温度で実施した。
【００６４】
オリゴマーの分布は、ＤＩＮ  ５５６７２：２０１６−０３に従って、ポリスチレンを標準として、テトラヒドロフランを溶出剤として用いるゲル浸透クロマトグラフィーによって決定した。
【００６５】
非揮発性含有量は、ＤＩＮ  ＥＮ  ＩＳＯ  ３２５１に従って、１２０℃で２時間の乾燥温度及び時間並びに７５ｍｍの試験皿直径並びに２．００ｇ＋／−０．０２の秤量を用いて決定された。
【００６６】
コーティングシステムの乾燥性は、ＤＩＮ  ５３  １５０：２００２−０９に従って決定した。
【００６７】
ポリイソシアネート１
約８０％のトリレン２，４−ジイソシアネート及び約２０％のトリレン２，６−ジイソシアネートを含有するトリレンジイソシアネートの混合物１５００部を、還流冷却器、滴下漏斗及び窒素入口を装備した撹拌機を備えた２Ｌフラスコに添加した。混合物を８０℃に加熱した。次に、０．５２重量部のマンニッヒ塩基触媒（ビスフェノールＡ／ホルムアルデヒド／ジメチルアミン、酢酸ｎ−ブチル／キシレン  １９：５６中２５％）を２時間で添加した。遊離イソシアネート基の含有量が４０．４％になり次第、１．０重量部のリン酸ジブチルを添加して反応を停止させた。
【００６８】
次に、過剰な単量体イソシアネートを、短行程蒸留及び薄膜蒸発器の組合せによって、０．０５ｍｂａｒの圧力及び１８０℃の温度（短行程蒸留）及び連続的に１８０℃（薄膜蒸発器）で除去した。蒸留後、ガラス状の稠度を有する３７０部の固体透明生成物が得られた。単離された樹脂は、０．１８重量％の遊離単量体トリレンジイソシアネート及び７８．９重量％のトリス−（イソシアナトトルエン）−イソシアヌレート、５３３ｇ／ｍｏｌの数平均分子量及び１．０９の多分散度Ｄを含んでいた。
【００６９】
樹脂を酢酸エチルに溶解して、以下の特徴をもつ溶液を得た。
イソシアネート基含有量：１５．１％
非揮発性含有量：６４．６％
粘度：２９１ｍＰａｓ
【００７０】
ポリイソシアネート２
約８０％のトリレン２，４−ジイソシアネート及び約２０％のトリレン２，６−ジイソシアネートを含有するトリルエン（ｔｏｌｙｌｕｅｎｅ）ジイソシアネートの混合物１７００部を、還流冷却器、滴下漏斗及び窒素入口を装備した撹拌機を備えた２Ｌフラスコに添加した。混合物を８５℃に加熱した。次に、１７０重量部のポリオール（１，１，１−トリス（ヒドロキシメチル）プロパン／ジエチレングリコール＝６５：３５）を４９分で添加した。５５分後、遊離イソシアネート基含有量は３５．９％に達した、これはイソシアネート−ポリオール反応の完全転化を示す。
【００７１】
次に、過剰な単量体イソシアネートを、短行程蒸発器（１３２℃）及び連続して薄膜蒸発器（１２７℃）を使用し、０．０１ｍｂａｒの圧力で蒸留によって除去した。ガラス状の稠度を有する７３５部の固体透明生成物を得た。単離された樹脂の数平均分子量は７５０ｇ／ｍｏｌであり、多分散度Ｄは１．１４であった。それは０．２０％の遊離単量体トリレンジイソシアネートを含んでいた。
【００７２】
樹脂を酢酸エチルに溶解して、以下の特徴をもつ溶液とした。
イソシアネート基含有量：１４．１％
非揮発性含有量：７４．４％
粘度：７７２ｍＰａｓ
【００７３】
ポリイソシアネート３
約８０％のトリレン２，４−ジイソシアネート及び約２０％のトリレン２，６−ジイソシアネートを含有するトリレンジイソシアネートの混合物１５７５部及び７５０重量部の酢酸ブチルを、還流冷却器、滴下漏斗及び窒素入口を装備した撹拌機を備えた４Ｌフラスコに添加した。混合物を８８℃に加熱した。次に、１６８重量部の１−ドデカノールを５５分で添加した。混合物の遊離ＮＣＯ基の含有量が２８．９７％（重量）に達し次第、１０５５部の酢酸ブチルを添加した。温度は４５℃に低下した。次に、１７重量部のマンニッヒ塩基触媒（ビスフェノールＡ／ホルムアルデヒド／ジメチルアミン、酢酸ｎ−ブチル／キシレン  １９：５６中２５％）を２３．５時間の間に添加した。ＮＣＯ基の含有量が７．５６％に達すると、１０．６重量部のｐ−トルエンスルホン酸メチルを添加して反応を停止させた。
【００７４】
単離された樹脂は、１３．２３重量％のトリス−（イソシアナトトルエン）−イソシアヌレートを含み、１．６２の多分散度Ｄで１１６０ｇ／ｍｏｌの分子量（数平均）を有していた。
【００７５】
樹脂を酢酸エチルに溶解して、以下の特徴をもつ溶液を得た。
イソシアネート基含有量：７．６％
非揮発性含有量：４９．８％
粘度：１６４ｍＰａｓ
【００７６】
［実施例１］
性能試験のために、Ｄｅｓｍｏｐｈｅｎ  １３００  Ｘ（Ｃｏｖｅｓｔｒｏ）、すなわち３．２重量％のＯＨ含有量及び約７５％の非揮発性物質含有量を有する脂肪酸変性ポリエステルポリオールを、共反応物質として使用した。イソシアネート基対ヒドロキシル基の比は０．８であり、適用時の最終配合物の固形分は４０重量％であった。
【００７７】
配合物１、２及び３について要約されるように、成分を均一に混合した。次に、混合物を直ちにフィルムアプリケーター（湿潤フィルムの厚さ１２０μｍ）を用いて透明なガラスの上に塗布し、周囲温度（２３．５℃）及び湿度５０％で乾燥させた。試験はＤＩＮ  ５３  １５０：２００２−０９に基づいた。
【００７８】
配合物１（本発明）
成分  重量％
ポリイソシアネート１とポリイソシアネート２のブレンド（７．５：３、重量比）  ２０．３
Ｄｅｓｍｏｐｈｅｎ  １３００  Ｘ  ４６．０
酢酸ブチル  ３３．７
配合物２（比較）
成分  重量％
ポリイソシアネート３とポリイソシアネート２のブレンド（１６：５、重量比）  ２７．６
Ｄｅｓｍｏｐｈｅｎ  １３００  Ｘ  ３８．６
酢酸ブチル  ３３．８
【表１】
2020500231.tif 000004
【００７９】
ペンデュラム硬度（ケーニッヒ）：
【表２】
2020500231.tif 000005
【００８０】
耐溶剤性試験
フィルムを上記のように調製し、７日間乾燥させた。次に、溶剤で湿らせた綿球をコーティングの表面に置いた。表３に示すように、フィルムの状態を異なる時間後に観察した。
【表３】
2020500231.tif 000006
【００８１】
これらの結果は、本発明によるポリイソシアネート混合物を使用することによって、先行技術と比較して、コーティングが、適用中に同様の粘度及び同様の最終性能であるが、有機溶媒の含有量は著しく少なく配合されることができることを示す。
【国際調査報告】
2020500231.tif 000007
2020500231.tif 000008